(57)【要約】    【課題】最適な範囲の粒径を持つ導電性粒子を含むことによって、ＣＮＴとカソード電極との良好な電気的接触を保つことができる電子放出源用ペーストを提供する。    【解決手段】直径が１ｎｍ以上１０ｎｍ未満であるカーボンナノチューブと、平均粒径が０．１〜１μｍの導電性粒子を含む電子放出源用ペースト。【選択図】なし【特許請求の範囲】
【請求項１】
直径が１ｎｍ以上１０ｎｍ未満であるカーボンナノチューブと、平均粒径が０．１〜１μｍの導電性粒子を含む電子放出源用ペースト。
【請求項２】
導電性粒子が導電性酸化物を含む粒子、あるいは酸化物表面の一部または全部に導電性材料がコーティングされた粒子である請求項１記載の電子放出源用ペースト。
【請求項３】
ガラス粉末を含む請求項１記載の電子放出源用ペースト。
【請求項４】
ガラス粉末がビスマス系ガラスおよび／またはアルカリ系ガラスである請求項３記載の電子放出源用ペースト。
【請求項５】
ガラス粉末の平均粒径が０．０５〜１μｍである請求項３記載の電子放出源用ペースト。
【請求項６】
導電性粒子１重量部に対してガラス粉末が０．５〜５００重量部である請求項３記載の電子放出源用ペースト。
【請求項７】
熱分解性の金属化合物を含む請求項１〜６のいずれかに記載の電子放出源用ペースト。
【請求項８】
熱分解性の金属化合物に含まれる金属がＳｎ、ＩｎおよびＳｂから選ばれる少なくとも１種以上である請求項７記載の電子放出源用ペースト。
【請求項９】
電子放出源用ペースト全体に対して熱分解性の金属化合物が０．１〜２０重量％である請求項７または８記載の電子放出源用ペースト。
【請求項１０】
請求項１〜９のいずれかに記載の電子放出源用ペーストを用いた電子放出素子。
【発明の詳細な説明】
【技術分野】
【０００１】
本発明は、電子放出源用ペーストおよびそれを用いた電子放出素子に関する。
【背景技術】
【０００２】
カーボンナノチューブ（以下、ＣＮＴという）をはじめとした先鋭な先端形状と高アスペクト比を持つカーボンナノ材料は電界放出に適しているため、電界放出型ディスプレイ（ＦＥＤ）や電界放出を用いた液晶用バックライト等の電子放出源として多くの開発がなされている。ＣＮＴを用いた電子放出源は、ＣＮＴをバインダーや溶媒等の有機成分と混合してペースト化したものをカソード電極上に印刷、焼成することによって作製することができる。
【０００３】
ＣＮＴが効率よく電子放出するためには、ＣＮＴとカソード電極との良好な電気的接触が重要である。しかし、ＣＮＴの不純物や有機成分の焼成残分であるアモルファスカーボンや、カソード電極とＣＮＴの接着性付与のために添加されるガラス粉末といった絶縁性成分の存在により、良好な電気的接触が妨げられることがあった。
【０００４】
そこで、銀粒子を混合することによって導電性を付与し、電気的な接触を保とうとする技術が公開されている（特許文献１参照）。また、ＣＮＴをバンドル化させず、均一に分散させるという目的ではあるが、略１００ｎｍ以下の線径を有するＣＮＴなどの針状物質に、前記ＣＮＴなどの針状物質の線径の略１０倍以下の粒径を有する金属微粒子または金属酸化物微粒子とを少なくとも含む電子源用ペーストに関する技術が開示されている（特許文献２）。
【０００５】
しかしながら、特許文献１に開示された技術では、銀粒子の粒径によってはＣＮＴのカソード電極との電気的な接触を良好に保つことができないことがあった。また、特許文献２に開示された技術でも、金属微粒子または導電性を有する金属酸化物の粒径が小さいため、良好な電気的接触を得るには至らなかった。
【特許文献１】特開２００４−５０４６９０号公報（第２１段落）
【特許文献２】特開２００５−２２２８４７号公報（請求項１、２）
【発明の開示】
【発明が解決しようとする課題】
【０００６】
本発明は上記課題に着目し、最適な範囲の粒径を持つ導電性粒子を含むことによって、ＣＮＴとカソード電極との良好な電気的接触を保つことができる電子放出源用ペーストを提供することを目的とする。
【課題を解決するための手段】
【０００７】
すなわち、本発明は直径が１ｎｍ以上１０ｎｍ未満であるカーボンナノチューブと、平均粒径が０．１〜１μｍの導電性粒子を含む電子放出源用ペーストである。
【発明の効果】
【０００８】
本発明によれば、最適な範囲の粒径を持つ導電性粒子を含むことによって、ＣＮＴとカソード電極との良好な電気的接触を保つことができる電子放出源用ペーストを提供することができる。
【発明を実施するための最良の形態】
【０００９】
本発明について、以下に詳細に説明する。ＣＮＴは物理的・化学的耐久性に優れているだけでなく、電界放出に適した曲率の小さな先端形状と大きなアスペクト比を持っているため、電子放出材料として好ましく用いられる。ＣＮＴの他に、カーボンナノファイバー、カーボンナノウォール、カーボンナノホーン、カーボンナノコイルも用いてもよい。ＣＮＴの直径が大きくなると、電子放出部である先端の曲率も大きくなるため電子放出に必要な印加電圧が高くなるので、ＣＮＴの直径が１ｎｍ以上１０ｎｍ未満のものを含むことが重要である。１０ｎｍよりも小さいものを含むことで電子放出に必要な電圧を下げることができる。しかし、１ｎｍより小さいと電子放出しやすくなるが劣化しやすい。より好ましくは、ＣＮＴの直径が１ｎｍ以上〜７ｎｍ以下である。７ｎｍ以下にすることによって、より電子放出に必要な電圧を下げることができる。ＣＮＴの直径は透過型電子顕微鏡により測定することができる。
【００１０】
ここで、良好な電気的接触とは、電子放出源の上表面にあるＣＮＴとカソード電極間の抵抗が１０９Ω以下のことをさす。単層ＣＮＴの比抵抗は１０−２〜１０−４Ωｃｍ（J.-P. Issi and J.-C. Charlier, Electrical Transport Properties in Carbon Nanotubes In The Science and Technology of Carbon Nanotubes, ed. K. Tanaka, T. Yamabe, and K.Fukui, Elsevier, UK, 1999）といわれているので、直径１ｎｍのＣＮＴの長さが１μｍとしたとき、ＣＮＴの抵抗は１０５〜１０７Ωとなる。ＣＮＴの長さがより長いものも含まれること、アモルファスカーボンなどの絶縁性不純物の影響があること、異なるＣＮＴ同士の接点やＣＮＴと電極との接点における接触抵抗があることなどから、前述のＣＮＴ１本の抵抗１０７Ωの１００倍以下である１０９Ωであれば良好な電気的接触ということができる。より好ましくは１０７Ω以下である。
【００１１】
電子放出源用ペースト全体に対するＣＮＴの含有量は０．１〜２０重量％が好ましい。また０．１〜１０重量％であることがより好ましく、０．５〜５重量％であることがさらに好ましい。ＣＮＴの含有量が前記範囲内にあると、電子放出源用ペースト中でＣＮＴの分散性、ペーストの基板への印刷特性と均一なパターン形成性、ＣＮＴエミッタからの電子放出特性がより良好となることから特に好ましい。
【００１２】
本発明では導電性粒子の平均粒径が０．１〜１μｍのものを用いる。導電性粒子の平均粒径が０．１μｍよりも小さいと、導電性粒子の接点の数が多くなり、逆に抵抗が増加する。接点にはバインダーなどの有機成分の焼成残分などのアモルファスカーボンが堆積することが多いため、接点の数が多くなると導電性粒子間の抵抗が接点の数だけ加算され、直列抵抗としては大きくなるためであると推定される。また、１μｍより大きいと表面の凹凸が大きくなり、均一な電子放出を得ることが難しくなる。より好ましくは、導電性粒子の平均粒径が０．１〜０．６μｍである。０．６μｍ以下では、さらに表面凹凸を小さくすることができる。
【００１３】
ＣＮＴとカソード電極との接触抵抗は、走査型拡がり顕微鏡を用いて測定することができる。Ｃｏ−Ｃｒコートシリコンカンチレバーをエミッタ表面に接触させ、カソード電極にＤＣバイアスを印加することによって抵抗値を測定する。測定には市販の走査型拡がり抵抗顕微鏡（例えばＶｅｅｃｏ社Ｄｉｇｉｔａｌ Ｉｎｓｔｒｕｍｅｎｔｓ製ＮａｎｏＳｃｏｐｅIIIａＡＦＭ Ｄｉｍｅｎｓｉｏｎ３１００ステージシステムなど）が用いられる。
【００１４】
また、吸着ガスにＮ２を、キャリアガスにＮ２／Ｈｅ＝３０／７０を用いる流動法ＢＥＴ一点法比表面積測定装置（ユアサアイオニクス（株）製、ＭＯＮＯＳＯＲＢ）で導電性粒子の平均粒径を測定することができる。導電性粒子の平均粒径とは、流動法ＢＥＴ一点法により得られる比表面積（ｍ２／ｇ）と密度（ｇ／ｃｍ３）を用いて次式から得られる値をさす。
平均粒径＝６／（密度×比表面積）。
【００１５】
導電性粒子は、導電性のあるものであれば特に限定されないが、導電性酸化物を含む粒子、あるいは酸化物表面の一部または全部に導電性材料がコーティングされた粒子であることが好ましい。金属は触媒活性が高く、焼成や電子放出により高温になったときにＣＮＴを劣化させることがあるためである。導電性酸化物としては、酸化インジウム・スズ（ＩＴＯ）、酸化スズ、酸化亜鉛などが好ましい。また、酸化チタン、酸化ケイ素などの酸化物表面の一部または全部にＩＴＯ、酸化スズ、酸化亜鉛、金、白金、銀、銅、パラジウム、ニッケル、鉄、コバルトなどがコーティングされたものも好ましい。この場合も、導電性材料のコーティング材料としては、ＩＴＯ、酸化スズ、酸化亜鉛などの導電性酸化物が好ましい。
【００１６】
電子放出源用ペースト中における導電性粒子の添加量は、ＣＮＴ１重量部に対して導電性粒子０．１〜１００重量部であることが好ましく、０．５〜５０重量部であることがさらに好ましい。導電性粒子の添加量が前記範囲内であると、ＣＮＴとカソード電極の電気的接触がより良好となることから特に好ましい。
【００１７】
本発明の電子放出源用ペーストは、さらにガラス粉末を含むことが好ましい。ガラス粉末が焼成時に焼結してマトリックスをつくり、ＣＮＴを基板に接着させることができる。
【００１８】
ＣＮＴは焼成時の劣化を防ぐ目的から５００℃以下の温度で焼成されることが多いため、焼結してマトリックスを形成するには５００℃以下に軟化点を持つ低軟化点ガラスを用いることが好ましい。しかし、代表的な低軟化点ガラスである鉛系ガラスは、環境負荷の観点から好ましくない。従って、環境負荷の少ないビスマス系ガラスを用いることが好ましい。また、同様の理由でアルカリ系ガラスを用いることも好ましい。ここでいうガラスの軟化点は示差熱分析（ＤＴＡ）法を用いてガラス試料１００ｍｇを２０℃／分で空気中で加熱し、横軸に温度、縦軸に熱量をプロットして得られるＤＴＡ曲線より得られる。
【００１９】
ここでガラス粒子の平均粒径は累積５０％粒径（Ｄ５０）のことをさす。これは一つの粉体の集団の全体積を１００％として体積累積カーブを求めたとき、その体積累積カーブが５０％となる点の粒径を表したものであり、累積平均径として一般的に粒度分布を評価するパラメータの１つとして利用されている。なお、ガラス粉末の粒度分布の測定はマイクロトラック法（日機装（株）製マイクロトラックレーザー回折式粒度分布測定装置による方法）で測定することができる。
【００２０】
ビスマス系ガラスとしては、例えば、４５〜８６重量％の酸化ビスマス、０．５〜８重量％の酸化ケイ素、３〜２５重量％の酸化ホウ素、０〜２５重量％の酸化亜鉛を有するガラス粉末がガラスの安定性と軟化点の制御のしやすさという点で好ましい。酸化ケイ素の含有量を０．５〜８重量％とすることでガラスの安定性を向上させることができる。０．５重量％より少ないとその効果が不十分であり、８重量％より多いとガラスの軟化点が高くなりすぎる。より好ましくは０．５〜２重量％である。酸化ホウ素の含有量もまた３〜２５重量％とすることでガラスの安定性を向上させることができる。３重量％より少ないとその効果が不十分であり、２５重量％より多いとガラスの軟化点が高くなりすぎる。より好ましくは３〜１０重量％である。酸化亜鉛は含まなくともよいが、２５重量％まで含有させることで軟化点を下げることができる。２５重量％より多いとガラスが不安定になる。より好ましくは５〜１５重量％である。その他にも酸化アルミニウム、酸化ナトリウム、酸化カルシウム、酸化マグネシウム、酸化セレン、酸化カリウム等を含むことができる。
【００２１】
アルカリ系ガラスとしては、３〜１５重量％の酸化リチウム、酸化ナトリウムまたは酸化カリウム、２〜１５重量％の酸化マグネシウムまたは酸化カルシウム、２０〜４５重量％の酸化ホウ素、１０〜２５重量％の酸化アルミニウム、５〜３０重量％の酸化ケイ素、２〜１５重量％の酸化バリウムまたは酸化ストロンチウム、０〜５重量％の酸化亜鉛を有するガラス粉末がガラスの安定性と軟化点の制御のしやすさという点で好ましい。
【００２２】
アルカリ金属酸化物の合計量が３重量％以上とすることでガラスの低融点化の効果を得ることができ、１５重量％以下とすることでガラスの化学的安定性を維持することができる。酸化カルシウムおよび酸化マグネシウムは、ガラスを溶融しやすくするために配合されることが好ましい。酸化カルシウムおよび酸化マグネシウムは合計で２〜１５重量％配合するのが好ましい。合計量が２重量％以上とすることでガラスの結晶化を防ぎ、１５重量％以下とすることでガラスの化学的安定性を維持することができる。
【００２３】
酸化ホウ素は、２０重量％以上とすることで、ガラス転移点、軟化点を低く抑えガラス基板への焼き付けを容易にする。また、４５重量％以下とすることでガラスの化学的安定性を維持することができる。
【００２４】
酸化アルミニウムはガラス化範囲を広げてガラスを安定化する効果があり、ペーストのポットライフ延長にも有効である。１０〜２５重量％の範囲で配合することが好ましく、この範囲内とすることでガラス転移点、軟化点を低く保ち、ガラス基板上への焼き付けを容易とすることができる。
【００２５】
酸化ケイ素の配合量は５〜３０重量％が好ましく、より好ましくは１０〜３０重量％である。酸化ケイ素は、ガラスの緻密性、強度や安定性の向上に有効である。５重量％以上とすることで、熱膨張係数を小さく抑えガラス基板に焼き付けた時にクラックを生じない。３０重量％以下とすることで、ガラス転移点、軟化点を低く抑え、ガラス基板への焼き付け温度を低くすることができる。
【００２６】
酸化バリウムおよび酸化ストロンチウムのうち少なくとも１種を用い、その合計量が２〜１５重量％、さらには２〜１０重量％であることが好ましい。これらの成分は、緻密性の点でも好ましい。２重量％以上とすることで結晶化を防ぐこともできる。また、１５重量％以下とすることにより、ガラスの化学的安定性も維持できる。
【００２７】
また、酸化亜鉛は含有しなくてもよいが５重量％まで含有させると軟化点を下げることができる。５重量％より多いとガラスが不安定になる。
【００２８】
ガラス粉末の平均粒径が、０．０５〜１μｍであることが好ましい。０．０５μｍより小さいと、強固なマトリックスが形成されず、焼結したガラスが１μｍより大きいと表面凹凸が大きくなり、電子放出の不均一化の原因となる。ガラス粉末の平均粒径が前記範囲内であれば、表面凹凸を小さくできるだけでなく、発光面積をより広くすることができる。さらに好ましくは０．０７〜０．５μｍである。
【００２９】
導電性粒子１重量部に対して、ガラス粒子が０．５〜５００重量部であることが好ましい。ガラス粒子が５００重量部より多いと、良好な電気的な接触が得られない。また、０．５重量部より少ないと、十分な接着性が得られない。より好ましくは２００重量部以下である。
【００３０】
本発明の電子放出源用ペーストは、さらに熱分解性の金属化合物を含むことが好ましい。本発明において熱分解性の金属化合物とは所定の温度に達すると分解し、分解生成物として金属または金属酸化物を生成するものを表す。熱分解性の金属化合物は電子放出源用ペースト中においては均一な分散性を有し、焼成時には分解して分解生成物として金属または金属酸化物がＣＮＴエミッタ中に均一に残存する。その際、熱分解生成物がＣＮＴ、導電性粒子、ガラス粒子などの表面を被覆して、ＣＮＴエミッタ内部のＣＮＴ、導電性粒子、ガラス粒子間の密着性を向上させることにより、ＣＮＴエミッタと基板との均一な接着性を得ることができる。また、このＣＮＴエミッタにテープ剥離などの表面処理を行うと、処理後の表面に凹凸の少ないＣＮＴエミッタを得ることができるため好ましい。さらに、熱分解性の金属化合物の分解生成物が導電性を有する金属または金属酸化物であると、ＣＮＴエミッタ中の抵抗値を下げ、ＣＮＴとカソード電極の接触抵抗値を下げることができる。ＣＮＴエミッタ中の抵抗値が低く、ＣＮＴとカソード電極の接触抵抗値が低いＣＮＴエミッタは電界電子放出に伴う電界強度が低く、ＣＮＴエミッタの寿命も長いことから特に好ましい。
【００３１】
このような熱分解性の金属化合物を構成する金属元素としては錫（Ｓｎ）、インジウム（Ｉｎ）、アンチモン（Ｓｂ）、亜鉛（Ｚｎ）、金（Ａｕ）、銀（Ａｇ）、銅（Ｃｕ）、パラジウム（Ｐｄ）、アルミニウム（Ａｌ）、チタン（Ｔｉ）、ニッケル（Ｎｉ）、白金（Ｐｔ）、マンガン（Ｍｎ）、鉄（Ｆｅ）、コバルト（Ｃｏ）、クロム（Ｃｒ）、ジルコニウム（Ｚｎ）などが挙げられる。これらの金属元素の中でもＣＮＴとカソード電極の接触抵抗値の低減化、閾値電圧の低減化、製造コストといった点を考慮すると、錫（Ｓｎ）、インジウム（Ｉｎ）、アンチモン（Ｓｂ）、亜鉛（Ｚｎ）、ニッケル（Ｎｉ）が好ましく、中でも、錫（Ｓｎ）、インジウム（Ｉｎ）およびアンチモン（Ｓｂ）から選ばれる少なくとも１種以上が含まれていることがさらに好ましい。
【００３２】
前記熱分解性の金属化合物としては有機金属化合物、金属塩、金属錯体などが挙げられる。有機金属化合物としては金属−炭素結合を有する化合物が挙げられ、金属元素と結合して有機金属化合物を形成する有機鎖に含まれる基としてはアセチル基、アルキル基、アルコキシ基、アミノ基、アミド基、エステル基、エーテル基、エポキシ基、フェニル基、ハロゲン基などがある。前記有機金属化合物の具体例としては、トリメチルインジウム、トリエチルインジウム、トリブトキシインジウム、トリメトキシインジウム、トリエトキシインジウム、テトラメチル錫、テトラエチル錫、テトラブチル錫、テトラメトキシ錫、テトラエトキシ錫、テトラブトキシ錫、テトラフェニル錫、トリフェニルアンチモン、トリフェニルアンチモンジアセテート、トリフェニルアンチモンオキサイド、トリフェニルアンチモンハロゲン化物などが挙げられる。
【００３３】
金属塩としては塩化インジウム、臭化インジウム、ヨウ化インジウム、フッ化錫、塩化錫、ヨウ化錫、フッ化アンチモン、塩化アンチモン、臭化アンチモン、ヨウ化アンチモンなどのハロゲン化物、酢酸インジウム、酢酸錫などの酢酸塩、硝酸インジウムなどの硝酸塩、硫酸インジウム、硫酸錫などの硫酸塩、シアン化インジウムなどのシアン化物、などが挙げられる。
【００３４】
金属錯体としては金属元素を中心として周囲に配位子が配位した構造を有するもの挙げられる。金属錯体を形成する配位子としては、アミノ基、ホスフィノ基、カルボキシル基、カルボニル基、チオール基、ヒドロキシル基、エーテル基、エステル基、アミド基、シアノ基、ハロゲン基、チオシアノ基、ピリジル基、フェナントリル基などの孤立電子対を有するものが挙げられる。前記配位子の具体例としては、トリフェニルホスフィン、硝酸イオン、ハロゲン化物イオン、水酸化物イオン、シアン化物イオン、チオシアンイオン、アンモニア、一酸化炭素、アセチルアセトネート、ピリジン、エチレンジアミン、ビピリジン、フェナントロリン、ＢＩＮＡＰ、カテコラート、ターピリジン、エチレンジアミン四酢酸、ポルフィリン、サイクラム、クラウンエーテル類などが挙げられる。金属錯体の中でも金属元素を中心として周囲に複数の配位座を持つ配位子が配位する金属キレート化合物は、キレーション効果によって電子放出源用ペースト中における分散性が安定しているため、さらに好ましい。金属錯体の具体例としては、インジウムアセチルアセトネート錯体、インジウムエチレンジアミン錯体、インジウムエチレンジアミン四酢酸錯体、錫アセチルアセトネート錯体、錫エチレンジアミン錯体、錫エチレンジアミン四酢酸などが挙げられる。
【００３５】
熱分解性の金属化合物の含有量は電子放出源用ペースト全体に対して０．１〜２０重量％が好ましく、さらに好ましくは０．５〜１０重量％である。熱分解性の金属化合物の含有量が前記範囲内であると、ＣＮＴとカソード基板接着性がより良好になり、また、電界強度や寿命といった電子放出特性もより向上することから特に好ましい。
【００３６】
本発明の電子放出源用ペーストは、バインダー樹脂、溶媒、分散剤等を適宜含むことができる。バインダー樹脂として、セルロース系樹脂（エチルセルロース、メチルセルロース、ニトロセルロース、アセチルセルロース、セルロースプロピオネート、ヒドロキシプロピルセルロース、ブチルセルロース、ベンジルセルロース、変性セルロースなど）、アクリル系樹脂（アクリル酸、メタクリル酸、メチルアクリレート、メチルメタクリレート、エチルアクリレート、エチルメタクリレート、プロピルアクリレート、プロピルメタクリレート、イソプロピルアクリレート、イソプロピルメタクリレート、ｎ−ブチルアクリレート、ｎ−ブチルメタクリレート、ｔｅｒｔ−ブチルアクリレート、ｔｅｒｔ−ブチルメタクリレート、２−ヒドロキシエチルアクリレート、２−ヒドロキシエチルメタクリレート、２−ヒドロキシプロピルアクリレート、２−ヒドロキシプロピルメタクリレート、ベンジルアクリレート、ベンジルメタクリレート、フェノキシエチルアクリレート、フェノキシエチルメタクリレート、イソボルニルアクリレート、イソボルニルメタクリレート、グリシジルメタクリレート、スチレン、α−メチルスチレン、３−メチルスチレン、４−メチルスチレン、アクリルアミド、メタアクリルアミド、アクリロニトリル、メタアクリロニトリルなど単量体のうち少なくとも１種からなる重合体）、エチレン−酢酸ビニル共重合体樹脂、ポリビニルブチラール、ポリビニルアルコール、プロピレングリコール、ウレタン系樹脂、メラミン系樹脂、フェノール樹脂、アルキド樹脂などが挙げられる。
【００３７】
溶媒はバインダー樹脂等有機成分を溶解するものが好ましい。例えば、エチレングリコールやグリセリンに代表されるジオールやトリオールなどの多価アルコール、アルコールをエーテル化および／またはエステル化した化合物（エチレングリコールモノアルキルエーテル、エチレングリコールジアルキルエーテル、エチレングリコールアルキルエーテルアセテート、ジエチレングリコールモノアルキルエーテルアセテート、ジエチレングリコールジアルキルエーテル、プロピレングリコールモノアルキルエーテル、プロピレングリコールジアルキルエーテル、プロピレングリコールアルキルエーテルアセテート）などが挙げられる。より具体的には、テルピネオール、エチレングリコールモノメチルエーテル、エチレングリコールモノエチルエーテル、エチレングリコールモノプロピルエーテル、エチレングリコールモノブチルエーテル、ジエチレングリコールジメチルエーテル、ジエチレングリコールジエチルエーテル、エチレングリコールジプロピルエーテル、ジエチレングリコールジブチルエーテル、メチルセロソルブアセテート、エチルセロソルブアセテート、プロピルセロソルブアセテート、ブチルセロソルブアセテート、プロピレングリコールモノメチルエーテルアセテート、プロピレングリコールモノエチルエーテルアセテート、プロピレングリコールモノプロピルエーテルアセテート、２，２，４−トリメチル−１，３−ペンタンジオールモノイソブチレート、ブチルカルビトールアセテートなどやこれらのうちの１種以上を含有する有機溶媒混合物が用いられる。
【００３８】
分散剤はアミン系くし形ブロックコポリマーが好ましい。アミン系くし形ブロックコポリマーとしては、たとえば、アビシア（株）製のソルスパース１３２４０、ソルスパース１３６５０、ソルスパース１３９４０、ソルスパース２４０００ＳＣ、ソルスパース２４０００ＧＲ、ソルスパース２８０００（いずれも商品名）などが挙げられる。
【００３９】
電子放出源用ペーストは感光性を付与してもよく、感光性有機成分を含有することによって、露光および現像を通してパターン加工を行うことができる。感光性有機成分としては、紫外線を照射した時に化学的な変化が生じることによって、紫外線照射前には現像液に可溶であったものが露光後は現像液に不溶になるネガ型感光性有機成分と、紫外線照射前には現像液に不溶であったものが露光後は現像液に可溶になるポジ型感光性有機成分のいずれかを選ぶことができるが、本発明は特にネガ型感光性有機成分を用いた場合に好適に使用することができる。ネガ型感光性有機成分としては、感光性ポリマー、感光性オリゴマー、感光性モノマーのうち少なくとも１種類から選ばれる感光性成分を含有し、さらに必要に応じて、バインダー、光重合開始剤、紫外線吸光剤、増感剤、増感助剤、重合禁止剤、可塑剤、増粘剤、酸化防止剤、分散剤、有機あるいは無機の沈殿防止剤やレベリング剤等の添加成分を含むものが好ましい。
【００４０】
本発明に用いる感光性ポリマーはバインダー樹脂の機能も持つ。感光性ポリマーとしてはカルボキシル基を有することが好ましい。カルボキシル基を有するポリマーは、例えば、アクリル酸、メタクリル酸、イタコン酸、クロトン酸、マレイン酸、フマル酸、ビニル酢酸またはこれらの酸無水物等のカルボキシル基含有モノマーおよびメタクリル酸エステル、アクリル酸エステル、スチレン、アクリロニトリル、酢酸ビニル、２−ヒドロキシアクリレート等のモノマーを選択し、アゾビスイソブチロニトリルのような開始剤を用いて共重合することにより得られる。
【００４１】
カルボキシル基を有するポリマーとしては、焼成時の熱分解温度が低いことから、（メタ）アクリル酸エステルおよび（メタ）アクリル酸を共重合成分とするコポリマーが好ましく用いられる。とりわけ、スチレン／メタクリル酸メチル／メタクリル酸共重合体が好ましく用いられる。
【００４２】
カルボキシル基を有するコポリマーの樹脂酸価は５０〜１５０ｍｇＫＯＨ／ｇであることが好ましい。酸価が１５０より大きいと、現像許容幅が狭くなる。また、酸価が５０未満では未露光部の現像液に対する溶解性が低下する。現像液濃度を高くすると露光部まで剥がれが発生し、高精細なパターンが得られにくくなる。
【００４３】
側鎖にエチレン性不飽和結合を導入する方法として、ポリマー中のメルカプト基、アミノ基、水酸基やカルボキシル基に対して、グリシジル基やイソシアネート基を有するエチレン性不飽和化合物やアクリル酸クロライド、メタクリル酸クロライドまたはアリルクロライド、マレイン酸等のカルボン酸を反応させて作る方法がある。
【００４４】
グリシジル基を有するエチレン性不飽和化合物としては、アクリル酸グリシジル、メタクリル酸グリシジル、アリルグリシジルエーテル、エチルアクリル酸グリシジル、クロトニルグリシジルエーテル、クロトン酸グリシジルエーテル、イソクロトン酸グリシジルエーテル等が挙げられる。とりわけ、ＣＨ２＝Ｃ（ＣＨ３）ＣＯＯＣＨ２ＣＨＯＨＣＨ２−が好ましく用いられる。
【００４５】
イソシアネート基を有するエチレン性不飽和化合物としては、（メタ）アクリロイルイソシアナート、（メタ）アクリロイルエチルイソシアネート等がある。また、グリシジル基やイソシアネート基を有するエチレン性不飽和化合物やアクリル酸クロライド、メタクリル酸クロライドまたはアリルクロライドは、ポリマー中のメルカプト基、アミノ基、水酸基やカルボキシル基に対して０．０５〜１モル当量反応させることが好ましい。
【００４６】
エチレン性不飽和結合を有するアミン化合物の調製は、エチレン性不飽和結合を有するグリシジル（メタ）アクリレート、（メタ）アクリル酸クロリド、（メタ）アクリル酸無水物等をアミノ化合物と反応させればよい。複数のエチレン性不飽和基含有化合物を混合して用いてもよい。
【００４７】
バインダー成分が必要な場合にはポリマーとして、ポリビニルアルコール、ポリビニルブチラール、メタクリル酸エステル重合体、アクリル酸エステル重合体、アクリル酸エステル−メタクリル酸エステル共重合体、ブチルメタクリレート樹脂等を用いることができる。
【００４８】
感光性モノマーの具体的な例としては、光反応性を有する炭素−炭素不飽和結合を含有する化合物を用いることができ、例えばアルコール類（例えば、エタノール、プロパノール、ヘキサノール、オクタノール、シクロヘキサノール、グリセリン、トリメチロールプロパン、ペンタエリスリトールなど）のアクリル酸エステルまたはメタクリル酸エステル、カルボン酸（例えば、酢酸プロピオン酸、安息香酸、アクリル酸、メタクリル酸、コハク酸、マレイン酸、フタル酸、酒石酸、クエン酸など）とアクリル酸グリシジル、メタクリル酸グリシジル、アリルグリシジル、またはテトラグリシジルメテキシリレンジアミンとの反応生成物、アミド誘導体（例えば、アクリルアミド、メタクリルアミド、Ｎ−メチロールアクリルアミド、メチレンビスアクリルアミドなど）、エポキシ化合物とアクリル酸またはメタクリル酸との反応物などを挙げることができる。また、多官能感光性モノマーにおいて、不飽和基は、アクリル、メタクリル、ビニル、アリル基が混合して存在してもよい。
【００４９】
本発明では、これらを１種または２種以上使用することができる。感光性モノマーは、全感光性有機成分に対し、好ましくは１〜９０重量％の範囲で添加され、より好ましくは２〜８０重量％、さらに好ましくは２〜４０重量％、特に好ましくは５〜３０重量％である。感光性モノマーの量が少なすぎると光硬化不足になりやすく、露光部の感度が低下したり、現像耐性が低下したりする。感光性モノマーの量が多すぎる場合には未露光部の水に対する溶解性が低下したり、架橋密度が高すぎるために焼成時に脱バインダー不良を引き起こすおそれがある。
【００５０】
本発明に用いる光重合開始剤は、ラジカル種を発生するものから選んで用いられる。光重合開始剤としては、ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、１−フェニル−１，２−プロパンジオン−２−（ｏ−エトキシカルボニル）オキシム、２−メチル−［４−（メチルチオ）フェニル］−２−モルフォリノプロパン−１−オン、２−ベンジル−２−ジメチルアミノ−１−（４−モルフォリノフェニル）−ブタノン−１、ベンゾイン、ベンゾインメチルエーテル、ベンゾインエチルエーテル、ベンゾインイソプロピルエーテル、ベンゾインイソブチルエーテル、ベンゾフェノン、ｏ−ベンゾイル安息香酸メチル、４−フェニルベンゾフェノン、４，４−ジクロロベンゾフェノン、ヒドロキシベンゾフェノン、４−ベンゾイル−４’−メチル−ジフェニルサルファイド、アルキル化ベンゾフェノン、３，３’，４，４’−テトラ（ｔ−ブチルパーオキシカルボニル）ベンゾフェノン、４−ベンゾイル−Ｎ，Ｎ−ジメチル−Ｎ−［２−（１−オキソ−２−プロペニルオキシ）エチル］ベンゼンメタナミニウムブロミド、（４−ベンゾイルベンジル）トリメチルアンモニウムクロリド、２−ヒドロキシ−３−（４−ベンゾイルフェノキシ）−Ｎ，Ｎ，Ｎ−トリメチル−１−プロペンアミニウムクロリド一水塩、２−イソプロピルチオキサントン、２，４−ジメチルチオキサントン、２，４−ジエチルチオキサントン、２，４−ジクロロチオキサントン、２−ヒドロキシ−３−（３，４−ジメチル−９−オキソ−９Ｈ−チオキサンテン−２−イロキシ）−Ｎ，Ｎ，Ｎ−トリメチル−１−プロパナミニウムクロリド、２，４，６−トリメチルベンゾイルフェニルホスフィンオサイド、２，２’−ビス（ｏ−クロロフェニル）−４，５，４’，５’−テトラフェニル−１，２−ビイミダゾール、１０−ブチル−２−クロロアクリドン、２−エチルアンスラキノン、ベンジル、９，１０−フェナンスレンキノン、カンファーキノン、メチルフェニルグリオキシエステル、η５−シクロペンタジエニル−η６−クメニル−アイアン（１＋）−ヘキサフルオロフォスフェイト（１−）、ジフェニルスルフィド誘導体、ビス（η５−２，４−シクロペンタジエン−１−イル）−ビス（２，６−ジフルオロ−３−（１Ｈ−ピロール−１−イル）−フェニル）チタニウム、４，４−ビス（ジメチルアミノ）ベンゾフェノン、４，４−ビス（ジエチルアミノ）ベンゾフェノン、チオキサントン、２−メチルチオキサントン、２−クロロチオキサントン、４−ベンゾイル−４−メチルフェニルケトン、ジベンジルケトン、フルオレノン、２，３−ジエトキシアセトフェノン、２，２−ジメトキシ−２−フェニル−２−フェニルアセトフェノン、２−ヒドロキシ−２−メチルプロピオフェノン、ｐ−ｔ−ブチルジクロロアセトフェノン、ベンジルメトキシエチルアセタール、アントラキノン、２−ｔ−ブチルアントラキノン、２−アミノアントラキノン、β−ク���ルアントラキノン、アントロン、ベンズアントロン、ジベンズスベロン、メチレンアントロン、４−アジドベンザルアセトフェノン、２，６−ビス（ｐ−アジドベンジリデン）シクロヘキサン、２，６−ビス（ｐ−アジドベンジリデン）−４−メチルシクロヘキサノン、２−フェニル−１，２−ブタジオン−２−（ｏ−メトキシカルボニル）オキシム、１，３−ジフェニルプロパントリオン−２−（ｏ−エトキシカルボニル）オキシム、Ｎ−フェニルグリシン、テトラブチルアンモニウム（＋１）ｎ−ブチルトリフェニルボレート（１−）、ナフタレンスルフォニルクロライド、キノリンスルホニルクロライド、Ｎ−フェニルチオアクリドン、４，４−アゾビスイソブチロニトリル、ベンズチアゾールジスルフィド、トリフェニルホスフィン、四臭素化炭素、トリブロモフェニルスルホン、過酸化ベンゾイルおよびエオシン、メチレンブルー等の光還元性の色素とアスコルビン酸、トリエタノールアミン等の還元剤の組み合わせ等が挙げられる。
【００５１】
本発明では、これらを１種または２種以上使用することができる。光重合開始剤は、感光性有機成分に対し、０．０５〜５０重量％の範囲で添加され、より好ましくは０．０５〜４０重量％、さらに好ましくは０．０５〜１０重量％、特に好ましくは０．１〜１０重量％である。重合開始剤の量が少なすぎると光感度が不良となり、光重合開始剤の量が多すぎる場合には露光部の残存率が小さくなるおそれがある。
【００５２】
光重合開始剤と共に増感剤を使用し、感度を向上させたり、反応に有効な波長範囲を拡大することができる。
【００５３】
増感剤の具体例としては、２，４−ジメチルチオキサントン、２，４−ジエチルチオキサントン、２−イソプロピルチオキサントン、２，３−ビス（４−ジエチルアミノベンザル）シクロペンタノン、２，６−ビス（４−ジメチルアミノベンザル）シクロヘキサノン、２，６−ビス（４−ジメチルアミノベンザル）−４−メチルシクロヘキサノン、ミヒラーケトン、４，４−ビス（ジエチルアミノ）ベンゾフェノン、４，４−ビス（ジメチルアミノ）カルコン、４，４−ビス（ジエチルアミノ）カルコン、ｐ−ジメチルアミノシンナミリデンインダノン、ｐ−ジメチルアミノベンジリデンインダノン、２−（ｐ−ジメチルアミノフェニルビニレン）イソナフトチアゾール、１，３−ビス（４−ジメチルアミノフェニルビニレン）イソナフトチアゾール、１，３−ビス（４−ジメチルアミノベンザル）アセトン、１，３−カルボニルビス（４−ジエチルアミノベンザル）アセトン、３，３−カルボニルビス（７−ジエチルアミノクマリン）、トリエタノールアミン、メチルジエタノールアミン、トリイソプロパノールアミン、Ｎ−フェニル−Ｎ−エチルエタノールアミン、Ｎ−フェニルエタノールアミン、Ｎ−トリルジエタノールアミン、４−ジメチルアミノ安息香酸メチル、４−ジメチルアミノ安息香酸エチル、ジメチルアミノ安息香酸イソアミル、ジエチルアミノ安息香酸イソアミル、安息香酸（２−ジメチルアミノ）エチル、４−ジメチルアミノ安息香酸（ｎ−ブトキシ）エチル、４−ジメチルアミノ安息香酸２−エチルヘキシル、３−フェニル−５−ベンゾイルチオテトラゾール、１−フェニル−５−エトキシカルボニルチオテトラゾール等が挙げられる。
【００５４】
本発明ではこれらを１種または２種以上使用することができる。なお、増感剤の中には光重合開始剤としても使用できるものがある。増感剤を本発明の感光性ペーストに添加する場合、その添加量は感光性有機成分に対して通常０．０５〜５０重量％、より好ましくは０．０５〜４０重量％、さらに好ましくは０．０５〜１０重量％、特に好ましくは０．１〜１０重量％である。増感剤の量が少なすぎれば光感度を向上させる効果が発揮されず、増感剤の量が多すぎれば露光部の残存率が小さくなるおそれがある。
【００５５】
電子放出源用ペーストは、各種成分を所定の組成になるよう調合した後、３本ローラー、ボールミル、ビーズミル等の混練機で均質に混合分散することによって作製することができる。ペースト粘度は、ガラス粉末、導電性粒子、増粘剤、有機溶媒、可塑剤および沈殿防止剤等の添加割合によって適宜調整されるが、その範囲は２〜２００Ｐａ・ｓである。例えば、基板への塗布をスリットダイコーター法やスクリーン印刷法以外にスピンコート法やスプレー法で行う場合は、０．００１〜５Ｐａ・ｓが好ましい。
【００５６】
以下に、本発明の感光性電子放出源用ペーストを用いたトライオード型とダイオード型のフィールドエミッション用電子放出素子の作製方法について説明する。なお、電子放出素子の作製は、その他の公知の方法を用いてもよく、後述する作製方法に限定されない。
【００５７】
はじめにトライオード型電子放出素子用背面基板の作製方法を説明する。ソーダガラスやＰＤＰ（プラズマディスプレイパネル）用の耐熱ガラスである旭硝子（株）製のＰＤ２００等のガラス基板上にＩＴＯ等の導電性膜を成膜しカソード電極を形成する。次いで、絶縁材料を印刷法により５〜１５μｍ積層し絶縁層を作製する。次に、絶縁層上に真空蒸着法によりゲート電極層を形成する。ゲート電極層上にレジスト塗布し、露光、現像によりゲート電極および絶縁層をエッチングすることによって、エミッタホールパターンを作製する。この後、電子放出源用ペーストをスクリーン印刷またはスリットダイコーター等により塗布する。上面露光または背面露光の後に現像し、エミッタホール内に電子放出源パターンを形成し、大気中または窒素雰囲気中で４００〜５００℃で焼成する。最後にレーザー照射法やテープはく離法によりＣＮＴ膜の起毛処理を行う。次に、前面基板を作製する。ソーダライムガラスやＰＤＰ用の耐熱ガラスである旭硝子（株）製のＰＤ２００等のガラス基板上にＩＴＯを成膜しアノード電極を形成する。アノード電極上に赤緑青の蛍光体を印刷法により積層する。背面基板と前面基板をスペーサーガラスをはさんで貼り合わせ、容器に接続した排気管により真空排気することによりトライオード型電子放出素子を作製する。電子放出状態を確認するために、アノード電極に１〜５ｋＶの電圧を供給することで、ＣＮＴから電子が放出され蛍光体発光を得ることができる。
【００５８】
ダイオード型電子放出素子用背面板を作製する場合は、カソード電極上に電子放出源用ペーストをスクリーン印刷またはスリットダイコーター等により所定のパターンで印刷後、大気中または窒素雰囲気中で４００〜５００℃の温度で加熱し、ＣＮＴ膜を得て、ＣＮＴ膜をテープはく離法やレーザー処理法により起毛処理を行う。新たにＩＴＯをスパッタしたガラス基板上に蛍光体を印刷し、アノード基板を作製し、これら２枚のガラス基板をスペーサーを挟んで貼り合わせ、容器に接続した排気管で真空排気することによりダイオード型電子放出素子を作製する。電子放出状態を確認するために、アノード電極に１〜５ｋＶの電圧を供給することで、ＣＮＴから電子が放出され蛍光体発光を得ることができる。
【実施例】
【００５９】
以下に、本発明を実施例に具体的に説明する。ただし、本発明はこれに限定されない。用いた原料は次の通りである。
ＣＮＴ１：東レ（株）製２層ＣＮＴ、平均直径１．２ｎｍ
ＣＮＴ２：東レ（株）製２層ＣＮＴ、平均直径４．８ｎｍ
ＣＮＴ３：東レ（株）製多層ＣＮＴ、平均直径６．５ｎｍ
ＣＮＴ４：東レ（株）製多層ＣＮＴ、平均直径８．６ｎｍ
ＣＮＴ５：東レ（株）製多層ＣＮＴ、平均直径１２ｎｍ
導電性粒子１：白色導電性粉末（球状の酸化チタンを核として、ＳｎＯ２／Ｓｂ導電層を被覆したもの）、石原産業（株）製、ＥＴ−５００Ｗ、比表面積６．９ｍ２／ｇ、密度４．６ｇ／ｃｍ３、平均粒径０．１９μｍ
導電性粒子２：銀粉末、三井金属鉱業（株）製、ＦＨＤ、比表面積２．５４ｍ２／ｇ、密度１０．５ｇ／ｃｍ３、平均粒径０．２２μｍ
導電性粒子３：銀粉末、三井金属鉱業（株）製、ＳＰＱ０５Ｓ、比表面積１．０８ｍ２／ｇ、密度１０．５ｇ／ｃｍ３、平均粒径０．５３μｍ
導電性粒子４：銀粉末、三井金属鉱業（株）製、３５０、比表面積０．８ｍ２／ｇ、密度１０．５ｇ／ｃｍ３、平均粒径０．７８μｍ
導電性粒子５：白色導電性粉末（球状の酸化チタンを核として、ＳｎＯ２／Ｓｂ導電層を被覆したもの）、石原産業（株）製、ＥＴ−３００Ｗ、比表面積２８ｍ２／ｇ、密度５ｇ／ｃｍ３、平均粒径０．０４μｍ
導電性粒子６：銀粉末、三井金属鉱業（株）製、ＳＰＮ１０Ｊ、比表面積０．５２ｍ２／ｇ、密度１０．５ｇ／ｃｍ３、平均粒径１．１μｍ
ガラス粉末１：ビスマス系ガラス（酸化ビスマス：８４重量％、酸化ホウ素：７重量％、酸化ケイ素：１重量％、酸化亜鉛：８重量％）、軟化点３８０℃、平均粒径０．６μｍ
ガラス粉末２：ガラス粉末１の平均粒径０．３μｍ品
ガラス粉末３：ビスマス系ガラス（酸化ビスマス：５０重量％、酸化ホウ素：２１重量％、酸化ケイ素：７重量％、酸化亜鉛：２２重量％）、軟化点４４７℃、平均粒径０．４μｍ
ガラス粉末４：ガラス粉末３の平均粒径０．１μｍ品
ガラス粉末５：ビスマス系ガラス（酸化ビスマス：７５重量％、酸化ホウ素：０．９重量％、酸化ケイ素：１．９重量％、酸化亜鉛：１２重量％、酸化アルミニウム：０．２重量％、酸化ナトリム：４重量％）、軟化点３９４℃、平均粒径０．５μｍ
ガラス粉末６：ビスマス系ガラス（酸化ビスマス：８５重量％、酸化ホウ素：４重量％、酸化ケイ素：１．５重量％、酸化亜鉛：９．５重量％）、軟化点４１５℃、平均粒径０．８μｍ
ガラス粉末７：アルカリ系ガラス（酸化ホウ素：３５重量％、酸化アルミニウム：２２．７重量％、酸化ケイ素：１２．９重量％、酸化リチウム：１２．４重量％、酸化マグネシウム：６．４重量％、酸化バリウム：４．２重量％、酸化カルシウム：４．１重量％、酸化亜鉛：２．３重量％）、軟化点４５８℃、粒径０．７μｍ
ガラス粉末８：ガラス粉末６の平均粒径１．３μｍ品
バインダー樹脂溶液１：和光純薬工業（株）製エチルセルロース（約４９％エトキシ）１００をテルピネオールに３０重量％溶解させたもの
バインダー樹脂溶液２：メタクリル酸／メタクリル酸メチル／スチレン＝４０／４０／３０からなる共重合体のカルボキシル基に対して０．４当量のグリシジルメタクリレートを付加反応させたもの（重量平均分子量４３０００、酸価１００）をテルピネオールに４０重量％溶解させたもの
感光性モノマー：テトラプロピレングリコールジメタクリレート
光重合開始剤：チバスペシャリティーケミカルズ社製イルガキュア３６９（２−ベンジル−２−ジメチルアミノ−１−（４−モルフォリノフェニル）ブタノン−１）。
熱分解性金属化合物１：ニッケルアセチルアセトネート錯体
熱分解性金属化合物２：亜鉛アセチルアセトネート錯体
熱分解性金属化合物３：テトラブトキシ錫
熱分解性金属化合物４：錫アセチルアセトネート錯体
熱分解性金属化合物５：インジウムアセチルアセトネート錯体
熱分解性金属化合物６：トリフェニルアンチモン
ＣＮＴの平均直径測定
（株）日立製作所製透過型電子顕微鏡Ｈ７１００型により、２,０００,０００倍で観察した画像からＣＮＴをランダムに１０カ所選び、その平均をＣＮＴの平均直径とした。
【００６０】
導電性粒子の粒径測定
用いた導電性粒子の平均粒径（μｍ）は、吸着ガスにＮ２を、キャリアガスにＮ２／Ｈｅ＝３０／７０を用いる流動法ＢＥＴ一点法比表面積測定装置（ユアサアイオニクス（株）製、ＭＯＮＯＳＯＲＢ）により得られた比表面積（ｍ２／ｇ）から、密度（ｇ／ｃｍ３）を用いて次式により算出した。
平均粒径＝６／（密度×比表面積）。
【００６１】
ガラス粉末の粒径測定
用いたガラス粉末の累積５０％粒径を粒子径分布測定装置（日機装（株）製、マイクロトラック９３２０ＨＲＡ）を用いて測定した。
【００６２】
ガラス粉末の軟化点の測定
用いたガラス粉末の軟化点を熱機械分析装置（セイコーインスツル（株）製、ＥＸＴＥＲ６０００  ＴＭＡ／ＳＳ）を用いて測定した。ガラス粒子を８００℃で溶融し、直径５ｍｍ、高さ２ｃｍのロッド状に加工して測定サンプルとした。測定サンプルのガラスロッド及び標準試料の石英ガラスロッドにそれぞれ１０ｇ重の加重をかけて室温から１０℃／分で昇温して得られたＴＭＡ曲線の最大長さとなった時の温度を軟化点とした。
【００６３】
電子放出素子表面と電極との接触抵抗の測定
走査型拡がり抵抗顕微鏡（Ｖｅｅｃｏ社Ｄｉｇｉｔａｌ Ｉｎｓｔｒｕｍｅｎｔｓ製ＮａｎｏＳｃｏｐｅIIIａＡＦＭ Ｄｉｍｅｎｓｉｏｎ３１００ステージシステム）を用い、ＣｏＣｒコートシリコンカチレバーをエミッタ表面に接触させ、カソード電極に−０．５ＶのＤＣバイアスを印加したときの抵抗値を、３μｍ×４μｍの面内において測定し、その面内平均値を接触抵抗値とした。接触抵抗が１０９Ω以下であれば良好とした。
【００６４】
表面粗さＲｚの測定
東京精密（株）製サーフコム１４００を用いてＪＩＳ Ｂ０６０１−１９８２に準じて
触針式で、電子放出素子表面の１０点平均粗さＲｚの測定を行った。表面粗さＲｚが１μｍ以下を良好とした。
【００６５】
接着性の評価
カソード電極上に作成したＣＮＴ膜に剥離接着強さ０．１Ｎ／２０ｍｍ、０．５Ｎ／２０ｍｍ、１Ｎ／２０ｍｍの粘着テープをそれぞれ貼り、略１８０°の角度を保ちながら速度３００ｍｍ／分で引き剥がすことでＣＮＴ膜とカソード電極の接着性を評価した。ＣＮＴ膜とカソード電極の接着力が弱く、０．１Ｎ／２０ｍｍのテープ剥離によってＣＮＴ膜が剥離してカソード電極面が見えてしまうものを×、０．５Ｎ／２０ｍｍのテープ剥離によってＣＮＴ膜が剥離してカソード電極面が見えてしまうものを△、１Ｎ／２０ｍｍのテープ剥離によってＣＮＴ膜が剥離してカソード電極面が見えてしまうものを○、いずれのテープ剥離によってもＣＮＴ膜の剥離が見られないものを◎とした。
【００６６】
発光面積の測定
真空度を５×１０−４Ｐａにした真空チャンバー内に、ＩＴＯ基板上に１ｃｍ×１ｃｍ角の電子放出素子が形成された背面基板と、ＩＴＯ基板上に厚み５μｍの蛍光体層（Ｐ２２）を形成した前面基板を、１００μｍのギャップフィルムを挟んで対向させ、電圧印可装置（菊水電子工業（株）製耐電圧／絶縁抵抗試験器ＴＯＳ９２０１）によって０．５ｋＶの電圧を印加して、前面基板を発光させた。発光面積はＣＣＤカメラによって発光像を取り込み、１ｃｍ×１ｃｍ角の電子放出素子内での発光部分割合を測定し、数値化した。
【００６７】
１ｍＡ／ｃｍ２に達する電界強度の測定
真空度を５×１０−４Ｐａにした真空チャンバー内に、ＩＴＯ基板上に１ｃｍ×１ｃｍ角の電子放出素子が形成された背面基板と、ＩＴＯ基板上に厚み５μｍの蛍光体層（Ｐ２２）を形成した前面基板を、１００μｍのギャップフィルムを挟んで対向させ、電圧印可装置（菊水電子工業（株）製耐電圧／絶縁抵抗試験器ＴＯＳ９２０１）によって０．２５Ｖ／秒で電圧印加した。得られた電流電圧曲線（最大電流値１０ｍＡ／ｃｍ２）から１ｍＡ／ｃｍ２に達する電界強度を求めた。２回目の１ｍＡ／ｃｍ２に達する電界強度の測定も、１回目の測定後に同様にして行った。１回目と２回目の１ｍＡ／ｃｍ２に達する電界強度の差が少ないものほど良好である。また、電界強度の値が小さいものほど電子放出特性は良好である。
【００６８】
実施例１〜９
本発明の電子放出源用ペーストは以下の要領で作製した。容積５００ｍｌのジルコニア製容器にＣＮＴ１ｇと、ＣＮＴ１ｇに対して表１に記載した比率になるように導電性粒子を秤量後、バインダー溶液１を７０ｇ、溶媒である一級ターピネオール（異性体混合物、東京化成工業（株）製）を２６ｇ加えた。０．３μｍφのジルコニアビーズ（東レ（株）製トレセラム（商品名））をそこに加え、遊星式ボールミル（フリッチュ・ジャパン（株）製遊星型ボールミルＰ−５）にて１００ｒｐｍで予備分散した。次に、ジルコニアビーズを取り除いた混合物を３本ローラーにて混練し、電子放出源用ペーストとした。
【００６９】
続いて、電子放出素子を以下の要領で作製した。ガラス基板上にＩＴＯをスパッタにより成膜しカソード電極を形成した。得られたカソード電極上に電子放出源用ペーストをスクリーン印刷により１ｃｍ角のパターンで印刷した。窒素中４５０℃の温度で加熱し、電子放出素子を得た。このＣＮＴ膜を剥離接着強さ０．１Ｎ／２０ｍｍのテープにより起毛処理した。接触抵抗、表面粗さ、接着性、１ｍＡ／ｃｍ２に達する電界強度の測定結果を表１に示す。
【００７０】
【表１】
2008243789.tif 000002
【００７１】
実施例１０〜１９
容積５００ｍｌのジルコニア製容器にＣＮＴ１ｇと、ＣＮＴ１ｇに対して表２に記載した比率になるように導電性粒子を、導電性粒子１ｇに対して表２に記載した比率になるようにガラス粉末を秤量後、バインダー溶液１を７０ｇ、溶媒（一級ターピネオール（異性体混合物、東京化成工業（株）製））を２６ｇ加え、実施例１と同様にして電子放出源用ペーストおよび電子放出素子を作製した。接触抵抗、表面粗さ、接着性、発光面積、１ｍＡ／ｃｍ２に達する電界強度の測定結果を表２に示す。
【００７２】
【表２】
2008243789.tif 000003
【００７３】
実施例２０〜２３
容積５００ｍｌのジルコニア製容器にＣＮＴ１ｇと、ＣＮＴ１ｇに対して表３に記載した比率になるように導電性粒子を、導電性粒子１ｇに対して表３に記載した比率になるようにガラス粉末を秤量後、バインダー溶液２を６０ｇ、感光性モノマーを１ｇ、光重合開始剤を１ｇ、溶媒（一級ターピネオール（異性体混合物、東京化成工業（株）製））を３０ｇ加え、実施例１と同様にして電子放出源用ペーストを作製した。
【００７４】
次に、ガラス基板上にＩＴＯをスパッタにより成膜しカソード電極を形成した。得られたカソード電極上に得られた電子放出源用ペーストをスクリーン印刷により５ｃｍ角のパターンで印刷した。次いで、１ｃｍ角のパターンになるようにネガ型クロムマスクを用いて上面から５０ｍＷ／ｃｍ２出力の超高圧水銀灯で紫外線露光した。そして炭酸ナトリウム１重量％水溶液をシャワーで１５０秒間かけることにより現像し、シャワースプレーを用いて水洗浄して光硬化していない部分を除去した。ここで得たパターンを窒素中４５０℃の温度で加熱し、電子放出素子を作製した。このＣＮＴ膜を剥離接着強さ０．１Ｎ／２０ｍｍのテープにより起毛処理した。接触抵抗、表面粗さ、接着性、発光面積、１ｍＡ／ｃｍ２に達する電界強度の測定結果を表３に示す。
【００７５】
【表３】
2008243789.tif 000004
【００７６】
比較例１
導電性粒子を加えないこと以外は、実施例１と同様にして電子放出源用ペーストおよび電子放出素子を作製した。接触抵抗、表面粗さ、接着性、１ｍＡ／ｃｍ２に達する電界強度の測定結果を表４に示す。
【００７７】
比較例２、３
表４に記載した比率で平均粒径が０．１〜１μｍの範囲からはずれた導電性粒子を用いたこと以外は、実施例１と同様にして電子放出源用ペーストおよび電子放出素子を作製した。接触抵抗、表面粗さ、接着性、１ｍＡ／ｃｍ２に達する電界強度の測定結果を表４に示す。
【００７８】
比較例４、５
表４に記載した比率で平均粒径が０．１〜１μｍの範囲からはずれた導電性粒子を用いたこと以外は、実施例１１と同様にして電子放出源用ペーストおよび電子放出素子を作製した。接触抵抗、表面粗さ、接着性、１ｍＡ／ｃｍ２に達する電界強度の測定結果を表４に示す。
【００７９】
【表４】
2008243789.tif 000005
【００８０】
実施例２４〜３３
容積５００ｍｌのジルコニア製容器にＣＮＴ１ｇと、ＣＮＴ１ｇに対して表５に記載した比率になるように導電性粒子を、導電性粒子１ｇに対して表５に記載した比率になるようにガラス粉末、ガラス粉末１ｇに対して表５に記載した比率になるように熱分解性金属化合物を秤量後、バインダー溶液２を６０ｇ、感光性モノマーを１ｇ、光重合開始剤を１ｇ、溶媒（一級ターピネオール（異性体混合物、東京化成工業（株）製））を３０ｇ加え、実施例１と同様にして電子放出源用ペーストを作製した。
【００８１】
次に、ガラス基板上にＩＴＯをスパッタにより成膜しカソード電極を形成した。得られたカソード電極上に得られた電子放出源用ペーストをスクリーン印刷により５ｃｍ角のパターンで印刷した。次いで、１ｃｍ角のパターンになるようにネガ型クロムマスクを用いて上面から５０ｍＷ／ｃｍ２出力の超高圧水銀灯で紫外線露光した。そして炭酸ナトリウム１重量％水溶液をシャワーで１５０秒間かけることにより現像し、シャワースプレーを用いて水洗浄して光硬化していない部分を除去した。ここで得たパターンを窒素中４５０℃の温度で加熱し、電子放出素子を作製した。このＣＮＴ膜を剥離接着強さ０．１Ｎ／２０ｍｍのテープにより起毛処理した。接触抵抗、表面粗さ、接着性、１ｍＡ／ｃｍ２に達する電界強度の測定結果を表５に示す。
【００８２】
【表５】
2008243789.tif 000006
【００８３】
実施例３４
ＣＮＴ１の代わりにＣＮＴ４を用いる以外は実施例１と同様にして電子放出源用ペーストおよび電子放出素子を作製した。接触抵抗、表面粗さ、接着性、１ｍＡ／ｃｍ２に達する電界強度の測定結果を表６に示す。
【００８４】
実施例３５
ガラス粉末１の代わりにガラス粉末８を用いる以外は実施例１０と同様にして電子放出源用ペーストおよび電子放出素子を作製した。接触抵抗、表面粗さ、接着性、発光面積、１ｍＡ／ｃｍ２に達する電界強度の測定結果を表６に示す。
【００８５】
比較例６
ＣＮＴ１の代わりにＣＮＴ５を用いる以外は実施例１と同様にして電子放出源用ペーストおよび電子放出素子を作製した。接触抵抗、表面粗さ、接着性、１ｍＡ／ｃｍ２に達する電界強度の測定結果を表６に示す。
【００８６】
比較例７
導電性粒子を加えないことおよびＣＮＴとガラス粉末の重量比がＣＮＴ／ガラス粉末＝１／３となるようにしたこと以外は実施例１１と同様にして電子放出源用ペーストおよび電子放出素子を作製した。接触抵抗、表面粗さ、接着性、１ｍＡ／ｃｍ２に達する電界強度の測定結果を表６に示す。
【００８７】
比較例８
熱分解性金属化合物４を、ガラス粉末と該熱分解性金属化合物４の重量比がガラス粉末／熱分解性金属化合物４＝１／１となるように加えた以外は比較例７と同様にして電子放出源用ペーストおよび電子放出素子を作製した。接触抵抗、表面粗さ、接着性、１ｍＡ／ｃｍ２に達する電界強度の測定結果を表６に示す。
【００８８】
【表６】
2008243789.tif 000007